(57)【要約】【課題】本発明は、コークスの中心装入と鉱石及びコークスの混合装入とを常時円滑に実施可能なベルレス高炉の原料装入方法を提供することを目的としている。【解決手段】高炉のベルレス装入装置のシュートを、その傾動角を垂直状態であるゼロから順次大きくしながら旋回させて、複数の炉頂バンカに貯留したコークス又は鉱石を、炉内半径方向で炉中心部から炉壁部へ向けて装入するに際し、前記炉頂バンカの一つに貯留したコークスの該バンカからの排出量が、１バッチ分のコークス装入量の５〜５０ｍａｓｓ％間の所定量に到達した時点から、別の炉頂バンカに貯留した鉱石の排出を開始し、コークスと鉱石を同時に装入するようにした。【選択図】　　　　図１
2004107794.tif 000002
【特許請求の範囲】
【請求項１】
高炉のベルレス装入装置のシュートを、その傾動角を変更しながら旋回させて、複数の炉頂バンカに貯留したコークス又は鉱石を、炉内半径方向で炉中心部から炉壁部へ向けて装入するに際し、
　前記炉頂バンカの一つに貯留したコークスの該炉頂バンカからの排出量が、１バッチ分のコークス装入量の５〜５０ｍａｓｓ％間の所定量に到達した時点から、別の炉頂バンカに貯留した鉱石の排出を開始し、コークスと鉱石を同時に装入することを特徴とするベルレス高炉の原料装入方法。
【発明の詳細な説明】
【技術分野】
【０００１】
　本発明は、ベルレス高炉の原料装入方法に係わり、詳しくは、ベルレス装入装置を介して、鉄鉱石にコークスを混合させて高炉へ装入する所謂「混合装入」技術の改良に関する。
【背景技術】
【０００２】
　通常、溶銑を溶製する高炉では、炉頂より鉄鉱石類とコークスとを交互に装入し、炉上部（以下シャフトという）にそれらの層状構造を有する充填層を形成する。この鉄鉱石類層、コークス層の一層分の量をそれぞれ１チャージの鉱石、コークスと呼ぶ。これら１チャージ分の鉱石、コークスは必ずしもそれぞれ一度の装入で炉内へ装入されるわけではなく、１チャージの鉱石、コークスを複数回に分割して炉内へ装入することも行われている。この分割された鉱石、コークスをそれぞれ１バッチの鉱石、コークスと呼ぶ。また、高炉の炉下部からは空気又は酸素富化空気を炉内へ吹込み、炉内に存在するコークスを燃焼させ、この燃焼で発生する高温還元性ガスを用いて前記シャフト内の鉄鉱石（以下、単に鉱石という）の還元及び溶融が行われる。したがって、高炉の生産性を向上させるには、シャフト内の鉱石やコークスの充填層の通気抵抗を低減することが重要となる。
【０００３】
　このシャフト内の通気抵抗を低減する一つの有効な手段として、従来より、鉱石とコークスとを混合して炉内に堆積させることが知られている。例えば、特許第２８２０４７８号公報は、鉱石ホッパ及びコークスホッパからの鉱石及びコークスの切り出し時期と量に工夫を凝らし、ベルレス高炉で、鉱石中にコークスを均一に混合する方法を開示している。
【０００４】
　また、高炉内での通気抵抗の増加を防ぎ、炉内ガスの流れを安定に保つ手段として、コークスをシャフトの中心部へ装入し、炉内を上昇するガスの流量分布を中心部が大きくなるようにする（これを中心流志向という）のが有効であるということも知られている。例えば、特開昭６０−５６００３号公報は、１チャージで装入するコークスのうちの１．５〜８重量％を、炉の中心部へ集中的に装入する技術を開示している。このコークスの中心装入は、炉内の通気抵抗を低減するという効果のみならず、炉の中心部に鉱石があまり存在しないことから、鉱石の還元で発生する二酸化炭素でコークスが酸化される所謂「ソリューションロス反応」（以下、ソルロス反応という）によるコークスの劣化が回避、低減されるという効果がある。また、コークスそのものの強度管理値が低下でき、安価な低品位石炭の利用でコークス製造用原料炭のコストダウンを可能とし、さらに炉床部に形成される所謂「炉芯（デッドマンともいう）」のコークス粒径が必要以上に縮小するのも防止できるので、炉床での通液性向上にも役立っている。したがって、上記した鉱石及びコークスの混合装入（以下、単に混合装入という）とコークスの中心装入とを組み合わせれば、シャフト部の通気抵抗が従来より一層低減でき、生産性が向上するという相乗効果が期待できる。
【発明の開示】
【発明が解決しようとする課題】
【０００５】
　しかしながら、同一チャージ内で混合装入とコークスの中心装入とを組み合わせるには、具体的には、原料ホッパからの切り出しを、コークスの通常装入用バッチ、コークスの中心装入用バッチ及び混合装入用バッチの３通りにして行う必要がある。これは、１チャージ分のコークスを炉内へ装入するためにコークスの炉頂巻き上げを３回にすることになる。つまり、１チャージ分のコークスを装入するのに要する時間が増加する。したがって、高炉の生産性を増加させる必要があっても、原料の炉頂巻き上げ能力が原料の装入量に対して不足し、原料装入が間に合わなくなる状況が起きる。そのような場合には、コークスの中心装入と混合装入とを同時に実施することを中断せざるを得ず、前記した両者の実施による安価原料炭の使用メリット等は享受できないようになる。
【０００６】
　本発明は、かかる事情に鑑み、コークスの中心装入と鉱石及びコークスの混合装入とを常時円滑に実施可能なベルレス高炉の原料装入方法を提供することを目的としている。
【課題を解決するための手段】
【０００７】
　発明者は、上記目的を達成するため鋭意研究を重ね、その成果を本発明に具現化した。
【０００８】
　すなわち、本発明は、高炉のベルレス装入装置のシュートを、その傾動角を変更しながら旋回させて、複数の炉頂バンカに貯留したコークス又は鉱石を、炉内半径方向で炉中心部から炉壁部へ向けて装入するに際し、前記炉頂バンカの一つに貯留したコークスの該炉頂バンカからの排出量が、１バッチ分のコークス装入量の５〜５０ｍａｓｓ％間の所定量に到達した時点から、別の炉頂バンカに貯留した鉱石の排出を開始し、コークスと鉱石を同時に装入することを特徴とするベルレス高炉の原料装入方法である。
【発明の効果】
【０００９】
　本発明により、ベルレス高炉で高生産量操業の実施にあたって、コークス及び鉱石の混合装入とコークスの中心装入とを常時同時に行なうことが可能となる。これにより、高生産量操業を行う際に生じ易い炉内圧力損失の増加を効果的に防止でき、焼結鉱や還元鉄等の高品位原料の使用量を増加させずに、溶銑の増産が可能となる。
【発明を実施するための最良の形態】
【００１０】
　以下、図面を参照して本発明の実施の形態を説明する。
【００１１】
　まず、ベルレス装入装置を備えた高炉の炉頂部の縦断面を図１に示す。炉頂バンカ１に貯留された原料２（鉱石又はコークス）は、流調ゲート３と称し、排出量をその開度で調整するゲートを通って落下し、垂直シュート４を介して旋回自在なシュート（通常、装入シュート５という）ヘ供給される。この装入シュート５は、高炉６の中心軸７を中心として水平方向に旋回すると共に、該中心軸７に対してその傾動角（θ）を変更することができる。そして、原料装入中に装入シュート５を旋回させながら、順次段階的に傾動角θを変更していくことで、炉内に広い堆積面を形成して原料を装入することができる。通常は、傾動角θとして、予め多数の角度を設定し、それぞれの角度にノッチ番号を付与しておき、装入シュート５を旋回させながら原料２を装入するにあたり、装入開始から各旋回数時におけるノッチを決めておくことで、同種の原料をいつも一定の位置へ装入することができる。また、炉頂バンカ１は、図１ではＡ及びＢの２基示しているが、３基以上ある場合もあり、それぞれに１バッチ分の原料２が巻き上げられて、貯留できるようになっている。
【００１２】
　本発明は、かかるベルレス装入装置を用いた高炉原料の装入方法であり、コークスを炉中心側から炉壁側へ向けて傾動角を順次変更しながら装入し、そのコークスの装入中に、鉱石をも同時に装入するようにしたものである。具体的には、コークス及び鉱石の装入期間は、図２（ａ）の概念図に示すようになる。つまり、コークスを貯留している炉頂バンカ（例えば、Ａ）からコークスを排出していき、コークスの該炉頂バンカからの排出量が炉頂バンカに貯留していた１バッチ分のコークス装入量の５〜５０質量％になったら、鉱石を貯留している別の炉頂バンカ（例えば、Ｂ）から鉱石の排出を開始する。これにより、当初はコークスの中心装入が、途中よりコークスと鉱石との混合装入ができるようになる。
【００１３】
　図３に、このような装入を行なって形成された炉内での原料堆積状況の一例を示しておく。ここで、図３中の記号Ｃ及びＯは、コークス及び鉱石を、下付き添え字は、バッチ数を表す。この図３は、最初にコークスを３旋回で装入した後に、コークス及び鉱石の混合装入を行った場合であり、コークスの装入開始直後はコークスのみを炉中心側へ装入するので、炉中心部にコークスのみの堆積層Ｃ2が形成され、その後にコークスと一緒に鉱石を装入するので、コークス及び鉱石の混合層Ｃ2＋Ｏ1が形成されている。この場合、先行して装入されたコークスは、炉中心部に山を形成して、その後それよりも炉壁側ヘコークス及び鉱石の混合物を装入しているので、後から装入される混合物は、炉中心部のコークスの山の上へ流れ込むことがない。これにより、炉中心部には、コークスのみが堆積した中心コークス層が形成されるのである。また、後から装入される鉱石は、中心コークス層の外側（炉壁側）に、コークスと同時に堆積するため、炉半径方向の所定の位置に、所定の層厚の混合層Ｃ2＋Ｏ1を形成するのである。
【００１４】
　なお、本発明では、コークス及び鉱石のそれぞれの排出終了時が同時となるように、前記流調ゲート３の開度を調整することが好ましい。しかし、コークスや鉱石の炉頂バンカ１からの排出時間は、それぞれの粒度や含まれる水分量等により変動するので、流調ゲート３の開度調整を適宜行なえば良い。
【００１５】
　図３の例はコークス、鉱石をそれぞれ２バッチに分割した内のコークスの２バッチ目と鉱石の１バッチ目を部分的に同時排出して中心コークスと混合層を形成したものであるが、本発明ではこれに限らず、コークス、鉱石をそれぞれ１チャージずつバッチ分割をせずに炉内へ装入するにあたり、炉中心にコークス単独の層、その周囲に混合層を形成させるといった装入方法を採ることもできる。また、コークスを２バッチに分割してコークス単独バッチＣ１で炉内全体にコークスを装入した後に、コークスの２バッチ目の途中から鉱石１チャージ分を混合して装入するといった装入方法も採ることができる。
【００１６】
　さらに、本発明では、コークスヘ混合する鉱石の炉頂バンカからの排出開始タイミングを、別の炉頂バンカからコークスの単独排出を開始して、そのバッチで装入するコークス量の５〜５０ｍａｓｓ％に相当するコークスが排出された期間内とした。その理由は以下の通りである。
【００１７】
　コークス単独の排出量が５ｍａｓｓ％未満であると、炉中心部に堆積するコークス量が少な過ぎて、後から装入するコークス及び鉱石の混合物が炉中心部のコークス層へ混入してしまい、コークス中心装入の効果を得ることができない。また、５０ｍａｓｓ％超えのコークス単独の装入を行なった後にコークス及び鉱石の混合装入を開始すると、混合物中の鉱石量を十分増やすことができず、混合装入の効果を得ることが難しい。さらに、この場合、炉中心部の広い範囲で鉱石の存在しない部分が生じ、炉内を有効に使用することができず、かえって生産量を上げることができなくなる。
【実施例】
【００１８】
　炉内容積５０００ｍ3のベルレス装入装置を備えた高炉を用い、その生産量を増加させる試験操業を行なった。この高炉では、前記装入シュートの傾動角は、表３に示すようにノッチ番号と対応している。なお、ノッチ数が大きいほど、傾動角を小さくしてあるので、装入開始直後は、２０ノッチでほぼ装入シュートはほぼ垂直状態であり、その後、徐々に傾動角を大きくしながら装入を行なうことになる。
【００１９】
　また、試験操業は、かかる高炉において目標とする出銑比を１．８、２．０及び２．１の３水準（ケース１〜３）とし、順次生産量を増加させていったが、出銑比１．８及び２．０の操業は従来の原料装入方法で、出銑比２．１の操業は、本発明に係る原料装入方法で行った。ここで、出銑比とは、高炉の一日の出銑量（ｔ／ｄ）を炉内容積（ｍ3）で割った数値を表し、出銑比が大きいほど高生産量を目指した操業である。なお、この試験操業におけるコークス及び鉱石の装入条件（バッチの種類、バッチの装入量、装入シュートのノッチ数及び使用した炉頂バンカ）を表１に一括して示す。
【００２０】
【表１】
2004107794.tif 000003
【００２１】
　まず、ケース１は、出銑比１．８の操業であり、そこでは、Ｃ1としてコークスだけを装入した後に、Ｃ2として中心装入用のコークスを装入し、その後に予め混合し、炉頂バンカに混合して貯留してあるＣ3のコークス及びＯ1の鉱石を同時に装入し、混合層を形成した。その後，Ｏ2として鉱石だけを炉壁側へ装入し、鉱石の単独層を形成した。このＯ2の鉱石は、鉱石の中でも小粒径のものを、特に炉壁へ装入したものである。この一連の装入を１チャージとして、装入を繰り返し操業を行なった。なお、この操業は、従来技術であり、コークスの中心装入と混合装入とをそれぞれ個別に行なうものに相当する。
【００２２】
　このケース１の操業で、溶銑生産量の増加を図るため、出銑比を２．０まで上げることを目的として高炉への送風量を増加して単位時間あたりの鉱石の還元量を増加させる操業を行なった。しかしながら、この操業では、１チャージ分のコークス、鉱石を５バッチ分に分けて炉頂バンカヘ巻き上げるのに時間がかかり、炉内の堆積面をほぼ一定のレベルに保持する原料の供給が困難となり、巻き上げ時間の短縮をする必要が生じた。
【００２３】
　そこで、予め混合したコークス及び鉱石の同時装入による混合層の形成を断念し、ケース２として、１チャージあたり４バッチ分の巻き上げによる操業とした。また、その際、出銑比上昇の対策として、処理鉱比（鉱石中の焼結鉱が占める割合）を８２質量％へ上げて、炉内の還元の改善を図る必要があった。
【００２４】
　ケース２の操業状況を表２に示すが、出銑比を上げるにあたり、ケース１の混合装入を断念し、処理鉱比を上げたにもかかわらず、炉内の通気抵抗指数は、１．０５から１．１７へと上昇し、通気性がケース１の場合より悪化している。
【００２５】
　そこで、本発明に係る原料装入方法を適用し、Ｃ2としてコークスを炉中心部から炉中間部まで、装入シュートを１３旋回で装入する間の６旋回目から鉱石を同時に装入するようにした。これは、Ｃ2の全装入コークス量の約４０質量％装入した時点で、コークス及び鉱石の混合装入を開始したことになる。このケース３の操業結果を、前記表２にケース１及びケース２と一緒に示す。
【００２６】
【表２】
2004107794.tif 000004
【００２７】
　表２でコークス比、微粉炭比は、溶銑１ｔを製造するに当たり使用したコークス、微粉炭の量（ｋｇ〉である。処理鉱比とは、炉頂から装入する鉱石等の内で焼結鉱の質量割合を％で示した数値である。コークス強度ＴＩとは、タンブラー指数である。通気抵抗指数は、高炉シャフト部での通気抵抗を指数化した指標であり、下記式より計算する。
通気抵抗指数＝｛（Ａ2−Ｂ2）／Ｃ｝×（１／Ｄ1.7）×（２７３／Ｅ）
ここで、
Ａ＝｛（ＢＰ／９８．０６６５）＋１．０３３｝×１００００
Ｂ＝｛（ＴＰ／９８．０６６５）＋１．０３３｝×１００００
Ｃ＝１．０３３×１００００×ＬＳＬＯＴ
Ｄ＝ＢＧＶ／ＳＡＶＥ
Ｅ＝｛（ＳＧＴ＋２７３）／２｝＋２７３
なお、
ＢＰ：送風圧力：［ｋＰａ］、ＴＰ：炉頂圧力［ｋＰａ］、ＬＳＬＯＴ：ストックラインから羽口までの距離［ｍ］、ＢＧＶ：ボッシュガス量［ｍ3（標準状態）／ｍｉｎ］，ＳＡＶＥ：高炉シャフト部の平均水平断面積［ｍ2］，ＳＧＴ：高炉シャフト部の代表ガス温度［１０００℃に固定］
　表２より、本発明によれば、出銑比を２．１にまで上昇したことが明らかである。なお、この場合、混合装入を途中で中止することなく、コークス中心装入と混合装入とを同時に行なうことができ、通気抵抗指数もケース１と同レベルまで低減することができた。
【００２８】
【表３】
2004107794.tif 000005
【図面の簡単な説明】
【００２９】
【図１】ベルレス高炉の炉頂部を説明する断面図である。
【図２】本発明に係る原料装入方法を説明する概念図であり，（ａ）は鉱石を装入する時期を示し、（ｂ）は高炉内での装入位置を示している。
【図３】本発明に係る原料装入方法を適用した場合の原料の炉内堆積状況を示す断面図である。
【符号の説明】
【００３０】
　１　　炉頂バンカ
　２　　原料
　３　　流調ゲート
　４　　垂直シュート
　５　　装入シュート
　６　　高炉
　７　　中心軸
【図１】
2004107794.tif 000006
【図２】
2004107794.tif 000007
【図３】
2004107794.tif 000008